(57)【要約】【課題】観測対象物を傷付けることなく、低コストで、物質の相変化をモニタリングできる方法及び装置を提供する。【解決手段】光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの先端部を、観測対象の物質内に埋入するステップと、物質の初期状態における初期受光量を計測するステップと、受光量が初期受光量から変動し始める変動開始時間を計測するステップと、受光量が定常状態になる変動終了時間及び定常受光量を計測するステップを有し、変動開始時間、変動終了時間及び定常受光量から観測対象の物質の相変化をモニタリングする。【選択図】図２
2019191061.tif 000002
【特許請求の範囲】
【請求項１】
光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの前記先端部を、観測対象の物質内に埋入するステップと、
物質の初期状態における初期受光量を計測するステップと、
受光量が初期受光量から変動し始める変動開始時間を計測するステップと、
受光量が定常状態になる変動終了時間及び定常受光量を計測するステップ、
を有し、
変動開始時間、変動終了時間及び定常受光量から観測対象の物質の相変化をモニタリングすることを特徴とする相変化モニタリング方法。
【請求項２】
光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの前記先端部を、観測対象の物質内に埋入するステップと、
物質の初期状態における初期受光量を計測するステップと、
受光量が初期受光量から変動し始める変動開始時間を計測するステップと、
変動開始時間から任意の計測時点までの経過時間、及び、前記計測時点における受光量を計測するステップ、
を有し、
変動開始時間、変動開始時間から前記計測時点までの経過時間、及び、前記計測時点における受光量から観測対象の物質の相変化をモニタリングすることを特徴とする相変化モニタリング方法。
【請求項３】
事前に観測対象の物質の相変化状態と受光量との関係を示すデータを取得するステップと、
光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの前記先端部を、観測対象の物質内に埋入するステップと、
物質の初期状態における初期受光量を計測するステップと、
受光量が初期受光量から変動し始める変動開始時間を計測するステップと、
変動開始時間から任意の計測時点までの経過時間、及び、前記計測時点における受光量を計測するステップ、
を有し、
前記データ、変動開始時間、変動開始時間から前記計測時点までの経過時間、及び、前記計測時点における受光量から観測対象の物質の相変化をモニタリングすることを特徴とする相変化モニタリング方法。
【請求項４】
前記先端部は、送光路用光ファイバ及び受光路用光ファイバの各端面が光軸に対して所定の角度で切断され、それぞれの前記切断面がそれぞれ外側を向くように背面合せに送光路用光ファイバ及び受光路用光ファイバが接合されていることを特徴とする請求項１〜３の何れかに記載の相変化モニタリング方法。
【請求項５】
前記先端部は、送光路用光ファイバ及び受光路用光ファイバの各端部が並行状に配置され、送光路用光ファイバ内を導光してきた光が入射する入射面と、受光路用光ファイバを導光して出射する出射面を同一辺に有し、入射面及び出射面の法線に対して所定角度の頂角を持つ三角プリズムを備えることを特徴とする請求項１〜３の何れかに記載の相変化モニタリング方法。
【請求項６】
前記物質が、セメントであり、
前記セメントの水和反応による固化の状況、又は、劣化の有無の少なくとも何れかをモニタリングすることを特徴とする請求項１〜５の何れかに記載の相変化モニタリング方法。
【請求項７】
前記物質が、水を含む液体であり、
前記液体の凍結、溶解又は乾燥の少なくとも何れかをモニタリングすることを特徴とする請求項１〜５の何れかに記載の相変化モニタリング方法。
【請求項８】
前記液体が水であり、水は土砂内に含まれることを特徴とする請求項７に記載の相変化モニタリング方法。
【請求項９】
前記物質が、接着剤であり、
前記接着剤の凝固をモニタリングすることを特徴とする請求項１〜５の何れかに記載の相変化モニタリング方法。
【請求項１０】
前記物質が、固体であり、
前記固体の溶融又は溶解の少なくとも何れかをモニタリングすることを特徴とする請求項１〜５の何れかに記載の相変化モニタリング方法。
【請求項１１】
光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサと、
送光路用光ファイバ内に光を入射させる光源と、
受光路用光ファイバから出射される光量を計測する受光量計測手段、
を備え、
前記受光量計測手段は、
物質の初期状態における初期受光量を計測する初期状態計測部と、
受光量が初期受光量から変動し始める変動開始時間を計測する変動開始状態計測部と、
受光量が定常状態になる変動終了時間及び定常受光量を計測する定常状態計測部と、
変動開始時間、変動終了時間及び定常受光量から観測対象の物質の相変化をモニタリングする観測処理部、
を有することを特徴とする相変化モニタリング装置。
【請求項１２】
前記先端部は、送光路用光ファイバ及び受光路用光ファイバの各端面が光軸に対して所定の角度で切断され、それぞれの前記切断面がそれぞれ外側を向くように背面合せに送光路用光ファイバ及び受光路用光ファイバが接合されていることを特徴とする請求項１１に記載の相変化モニタリング装置。
【請求項１３】
前記先端部は、送光路用光ファイバ及び受光路用光ファイバの各端部が並行状に配置され、送光路用光ファイバ内を導光してきた光が入射する入射面と、受光路用光ファイバを導光して出射する出射面を同一辺に有し、入射面及び出射面の法線に対して所定角度の頂角を持つ三角プリズムを備えることを特徴とする請求項１１に記載の相変化モニタリング装置。
【発明の詳細な説明】
【技術分野】
【０００１】
本発明は、光ファイバを利用した物質の相変化をモニタリングする技術に関するものである。
【背景技術】
【０００２】
物質にはエネルギーが低い順に固体、液体、気体の三つの状態がある。物体は常にその周囲の物質と熱の吸収や放出によって熱のやりとりを行っている。通常は熱のやりとりによって物体内で温度変化が起こる。しかし周囲との熱のやりとりによって物体がある温度に達すると温度変化が起こらなくなる。この時、物体内では内部構造の変化が起こっていてこの現象のことを相変化という。
相変化はどの物質でも起こり得る。相変化の例として代表的なものは水の状態変化であるが、これ以外にも、セメントが固まる、接着剤が固まる、などのように、物質が液体（粘性液体）の状態から固体の状態へ相変化する現象はさまざまな場面で遭遇する現象であり、特に建設業においては非常に重要な事象である。
【０００３】
中でも建設現場においてコンクリートが固化するプロセスはその出来上がりの品質を保証する意味でも非常に丁寧に行われており、我が国の建設技術が非常に高いレベルにあるのはその品質管理能力の高さによるところが大きい。
しかし、この品質管理を確実にするため固化プロセスが順調に進行しているかどうかを確認するためには、コンクリートの一部を削り取ってそれを破壊する試験を経なければならなかった。このような非合理的な作業を余儀なくされているのは、コンクリートなどの材料が固化する現象の推移を直接モニタリングできる有効なセンシング手法が存在しないことが原因となっている。
【０００４】
また、もう１つの背景として、福島第一原子力発電所の汚染水対策の施策の一つとしての陸側遮水壁がある。陸側遮水壁は汚染水を近づけないことを目的とした施策であり、凍土壁といわれる氷の壁で形成される。陸側遮水壁は凍結管を１ｍ間隔で埋設し、凍結管の中に−３０℃の冷却材（塩化カルシウム水溶液）を循環させることで、凍結管周囲の地盤内の水を凍結させ、氷の壁を形成する。
凍土壁の状態は、測温管によりモニタリングされる。測温管とは、凍結管から離れた位置に鉛直に埋設されたもので、土中の温度をモニタリングすることができる。現状のシステムでは測温管の観測する温度が常に０℃以下となるように設定されている。そうすることで凍結管の周囲は測温管で観測する温度よりさらに低い温度が保たれる。
しかしながら、現状の測温管のシステムでは地盤内の温度を測ることは可能であるが、地盤が凍結しているか否かを正確にモニタリングすることはできないという問題がある。
【０００５】
一方、液面及び屈折率計測を行うための技術として、反射体を用いた光ファイバ液面計測センサが知られている（特許文献１を参照）。これは、２本の光ファイバが平行状に密着した端部端面を光軸に対して所定の角度で切断し、切断端面の一方に反射体を取り付けたものであり、２本の光ファイバを密着させた側のそれぞれの端面の傾斜角度が４５°とされた例が開示されている。しかしながら、特許文献１に開示された光ファイバ液面計測センサは、任意容器内の液面測定に用いるものであるに過ぎず、土木工学・地盤工学の分野には適用例がないのが現状である。
【０００６】
また、コンクリートの品質判定方法としては、供試体で、抵抗値を計測し、そのデータを記憶して、対象の構造物に、電極を埋設し、養生後の抵抗値を計測し、適正な養生期間を判断する品質判定方法が知られている（特許文献２を参照）。しかしながら、特許文献２に開示されたコンクリートの品質判定方法では、電極の埋設等、計測準備に多大な労力を要するという問題がある。
【先行技術文献】
【特許文献】
【０００７】
【特許文献１】特開昭６２−４９２２１号公報
【特許文献２】特開２０１４−１２５７５７号公報
【発明の概要】
【発明が解決しようとする課題】
【０００８】
上述したように、物質が相変化する現象は、特に建設業においては非常に重要な事象であり、コンクリートなどの材料が固化する現象の推移を直接モニタリングできる有効なセンシング手法が望まれている。
また、福島第一原子力発電所の汚染水対策の施策の一つとしての陸側遮水壁においては、地盤が凍結しているか否かを正確にモニタリングする技術が望まれている。
その一方で、従来の品質判定方法は、電極の埋設等の多大な労力を要し、また、光ファイバの端部端面を所定の角度で切断した光ファイバ液面計測センサは、土木工学・地盤工学の分野には、利用されてこなかった。
かかる状況に鑑みて、本発明は、観測対象物を傷付けることなく、低コストで、物質の相変化をモニタリングできる方法及び装置を提供することを目的とする。
【課題を解決するための手段】
【０００９】
上記課題を解決すべく、本発明の第１の観点の相変化モニタリング方法は、変動開始時間、変動終了時間及び定常受光量から観測対象の物質の相変化をモニタリングするものであり、下記１ａ）〜４ａ）のステップを備える。
１ａ）光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの先端部を、観測対象の物質内に埋入するステップ（埋入ステップ）、
２ａ）物質の初期状態における初期受光量を計測するステップ（初期受光量計測ステップ）、
３ａ）受光量が初期受光量から変動し始める変動開始時間を計測するステップ（変動開始時間計測ステップ）、
４ａ）受光量が定常状態になる変動終了時間及び定常受光量を計測するステップ（変動終了時間及び定常受光量計測ステップ）。
【００１０】
上記方法を用いることで、光ファイバ周辺の粘性液体が化学反応によってその物質の内部構造を変化させ、次第に固化してゆくプロセスがモニタリングできることになる。モニタリングにより、相変化の進行度を光データとして連続的に入手し、これをグラフ化することによって、物質の固化現象がどの程度進行しているのかを推定できる。モニタリングは、対象物を傷付けることなく行い得るため安全性が高く、しかも低コストでの利用が可能である。
【００１１】
本発明の第２の観点の相変化モニタリング方法は、変動開始時間、変動開始時間から計測時点までの経過時間、及び、計測時点における受光量から観測対象の物質の相変化をモニタリングするものであり、下記１ｂ）〜４ｂ）のステップを備える。
１ｂ）光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの先端部を、観測対象の物質内に埋入するステップ（埋入ステップ）、
２ｂ）物質の初期状態における初期受光量を計測するステップ（初期受光量計測ステップ）、
３ｂ）受光量が初期受光量から変動し始める変動開始時間を計測するステップ（変動開始時間計測ステップ）、
４ｂ）変動開始時間から任意の計測時点までの経過時間、及び、計測時点における受光量を計測するステップ（経過時間及び受光量計測ステップ）。
【００１２】
ここで、上記４ｂ）の経過時間及び受光量計測ステップでは、任意の計測時点での物質の受光量を計測できるため、例えば、相変化が起こる過程において、リアルタイムで状態を判定するといったことが可能である。
【００１３】
本発明の第３の観点の相変化モニタリング方法は、事前に取得したデータ、変動開始時間、変動開始時間から計測時点までの経過時間、及び、計測時点における受光量から観測対象の物質の相変化をモニタリングするものであり、下記１ｃ）〜５ｃ）のステップを有する。
１ｃ）事前に観測対象の物質の相変化状態と受光量との関係を示すデータを取得するステップ（データ取得ステップ）、
２ｃ）光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサの先端部を、観測対象の物質内に埋入するステップ（埋入ステップ）、
３ｃ）物質の初期状態における初期受光量を計測するステップ（初期受光量計測ステップ）、
４ｃ）受光量が初期受光量から変動し始める変動開始時間を計測するステップ（変動開始時間計測ステップ）、
５ｃ）変動開始時間から任意の計測時点までの経過時間、及び、計測時点における受光量を計測するステップ（経過時間及び受光量計測ステップ）。
【００１４】
事前に取得したデータと実際の計測時点での受光量を照合しながら、相変化を判定することで、より精度の高い相変化状態の判定が可能となる。
ここで、上記１ｃ）のデータ取得ステップにおけるデータ取得は、事前に観測対象の物質の相変化状態と受光量との関係を計測する方法でもよいし、同様の構成の光ファイバセンサや該物質に関するデータが予め記録された外部のデータベースから取得するといった方法でもよい。
【００１５】
本発明の相変化モニタリング方法において、先端部は、送光路用光ファイバ及び受光路用光ファイバの各端面が光軸に対して所定の角度で切断され、それぞれの切断面がそれぞれ外側を向くように背面合せに送光路用光ファイバ及び受光路用光ファイバが接合されていることが好ましい。
かかる構成とされることにより、高精度で、かつ、安価にモニタリングを行うことが可能となる。なお、ここで所定の角度とは、送光路用光ファイバの端面に届いた光が，全反射しない程度の角度であればよい。
【００１６】
本発明の相変化モニタリング方法において、先端部は、送光路用光ファイバ及び受光路用光ファイバの各端部が並行状に配置され、送光路用光ファイバ内を導光してきた光が入射する入射面と、受光路用光ファイバを導光して出射する出射面を同一辺に有し、入射面及び出射面の法線に対して所定角度の頂角を持つ三角プリズムを備えることでもよい。
【００１７】
本発明の相変化モニタリング方法における物質はセメントであり、セメントの水和反応による固化の状況、又は、劣化の有無の少なくとも何れかをモニタリングすることが好ましい。これにより、例えば、ファイバ周辺のセメントが水和反応によって次第に固化してゆくプロセスがモニタリングできることになる。
【００１８】
本発明の相変化モニタリング方法における物質は水を含む液体であり、液体の凍結、溶解又は乾燥の少なくとも何れかをモニタリングすることでもよい。液体が水である場合には、水は土砂内に含まれることが好ましい。
これにより、地盤中に含まれる水などの状態を知ることができ、例えば、福島第一原子力発電所の汚染水対策の施策の一つとしての陸側遮水壁において、地盤が凍結しているか否かを正確にモニタリングすることができる。
【００１９】
本発明の相変化モニタリング方法における物質は接着剤であり、接着剤の凝固をモニタリングすることでもよい。接着剤の種類としては、例えば、シアノアクリレート或は酢酸ビニル樹脂を含有する接着剤や、シリル化ウレタン樹脂系接着剤などを対象とすることができる。
【００２０】
本発明の相変化モニタリング方法における物質は固体であり、固体の溶融又は溶解の少なくとも何れかをモニタリングすることでもよい。
【００２１】
本発明の相変化モニタリング装置は、光ファイバを用いた送光路及び受光路の各端部が略並行に設けられた先端部で、全反射以外の少なくとも２回の反射により、送光路用光ファイバ内を導光してきた光が受光路用光ファイバ内に入り導光していく光ファイバセンサと、送光路用光ファイバ内に光を入射させる光源と、受光路用光ファイバから出射される光量を計測する受光量計測手段を備える。そして、受光量計測手段は、物質の初期状態における初期受光量を計測する初期状態計測部と、受光量が初期受光量から変動し始める変動開始時間を計測する変動開始状態計測部と、受光量が定常状態になる変動終了時間及び定常受光量を計測する定常状態計測部と、変動開始時間、変動終了時間及び定常受光量から観測対象の物質の相変化をモニタリングする観測処理部を有する。
【００２２】
本発明の相変化モニタリング装置において、先端部は、送光路用光ファイバ及び受光路用光ファイバの各端面が光軸に対して所定の角度で切断され、それぞれの切断面がそれぞれ外側を向くように背面合せに送光路用光ファイバ及び受光路用光ファイバが接合されていることが好ましい。
【００２３】
本発明の相変化モニタリング装置において、先端部は、送光路用光ファイバ及び受光路用光ファイバの各端部が並行状に配置され、送光路用光ファイバ内を導光してきた光が入射する入射面と、受光路用光ファイバを導光して出射する出射面を同一辺に有し、入射面及び出射面の法線に対して所定角度の頂角を持つ三角プリズムを備えることでもよい。
【発明の効果】
【００２４】
物質が固化するプロセスを確認するためには、従来は、その物質の一部を切削して取り出し、それに対して強度試験を実施することによってのみ可能であった。これは、実際に使用する構造物の一部に傷をつけることのみならず、作業全体に時間、コストがかかるため何らかの改善が強く望まれてきた。
本発明の相変化モニタリング方法及び装置によれば、観測対象物を傷付けることなく、低コストで、物質の相変化をモニタリングできるといった効果がある。
【図面の簡単な説明】
【００２５】
【図１】相変化モニタリング装置の機能ブロック図
【図２】相変化モニタリング装置の概略構成図
【図３】光の反射と屈折に関する説明図
【図４】光ファイバセンサの模式図
【図５】実施例１の相変化モニタリング方法のフロー図
【図６】水滴の蒸発の場合の光強度の変化を示すグラフ
【図７】水への出し入れの場合の光強度の変化を示すグラフ
【図８】水又は泡への出し入れの場合の光強度の変化を示すグラフ
【図９】水が凍結した場合の光強度の変化を示すグラフ
【図１０】氷が融解した場合の光強度の変化を示すグラフ
【図１１】砂粒上へ水を滴下した場合の光強度の変化を示したグラフ
【図１２】砂層中の水の凍結における光強度の計測イメージ図
【図１３】地盤凍結のモニタリング結果を示すグラフ
【図１４】セメントの室温での養生における光強度の計測イメージ図
【図１５】セメントの室温での養生における光強度の変化を示すグラフ
【図１６】セメント凍結過程における光強度の変化を示すグラフ
【図１７】セメント凍結後の養生過程における光強度の変化を示すグラフ
【図１８】接着剤が凝固する過程の光強度の変化を示したグラフ
【図１９】実施例５の相変化モニタリング方法のフロー図
【図２０】実施例６の相変化モニタリング方法のフロー図
【図２１】その他の光ファイバセンサの実施形態の説明図
【発明を実施するための最良の形態】
【００２６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２７】
（相変化モニタリング装置について）
まず、相変化モニタリング装置について説明する。図１は、相変化モニタリング装置の機能ブロック図を示している。図１に示すように、相変化モニタリング装置１は、光源５、光ファイバセンサ９及び受光量計測手段２００から成り、受光量計測手段２００は、初期状態計測部２０１、変動開始状態計測部２０２、定常状態計測部２０３及び観測処理部３０から成る。
光ファイバセンサ９は、光源５及び受光量計測手段２００とそれぞれ接続されており、光ファイバセンサ９を用いて観測対象物７における光強度を計測し、観測処理部３０においてデータ処理を行う構造である。したがって、光源５と受光量計測手段２００は、必ずしも別の機器に設けられる必要はなく、同じ機器に内蔵されている構成でもよい。また、受光量計測手段２００についても、例えば、観測処理部３０は、初期状態計測部２０１、変動開始状態計測部２０２及び定常状態計測部２０３とは別の機器に設けられ、有線又は無線で接続される構成でもよい。
【００２８】
図２は、相変化モニタリング装置の概略構成図を示している。相変化モニタリング装置１は、光を利用して自然現象などその場の変状を光センサで読み取りセンシングする装置である。図２に示すように、相変化モニタリング装置１は、データロガー２、コンピュータ３及び光ファイバ４から成り、データロガー２とコンピュータ３は接続ケーブル８で接続されている。光ファイバ４は、送光用の光ファイバ４ａ及び受光用の光ファイバ４ｂから成る。
データロガーとは、デジタル方式で用いる観測機器である。データロガー２は光源とセンサ機能を備えているので、外部光がない観測箇所を観測する場合はデータロガー光源の光を、光ファイバ４ａを通して観測箇所に送ることが可能である。データロガー２は、４箇所まで同時に観測可能であり、それぞれチャネル（２ａ〜２ｄ）と割り振られている。また、それぞれのチャネルには、光源（５ａ〜５ｄ）及び受光部（６ａ〜６ｄ）が設けられているが、ここではチャネル２ａだけを使用する例を図示している。
相変化モニタリング装置１は、観測対象物７における観測箇所に光ファイバ４を設置し、光ファイバ４の先端から入る光の変化をリアルタイムでモニタリングする。
観測方法は、光源５ａから発せられ、光ファイバ４ａを通して観測対象物７が反射する光をデータロガー２の受光部６ａに送り、データロガー２が送られた光を分析し、専用ソフトをインストールしたコンピュータ３で表示するというものである。
【００２９】
なお、光強度という値は、赤緑青それぞれの光の強度の総和であり、校正をすることによりｌｘ（ルクス）にすることができるが、定量的な変化を観測することを目的としておらず、光強度の強弱の変化比較だけで判断するため、無単位である。
その理由は２つあり、１つは相変化モニタリング装置１が非常に高い感度で光を観測するため室内では電灯や野外では太陽光を拾ってしまうので定量的な値を観測することが困難であることによる。２つ目の理由は、以下の実施例で用いるセンサは測定部を個人の手作業で作成しているため、同じ物質の状態変化の観測でも、光強度の変化の傾向は同様になるが、センサによって異なる値が出ることが挙げられる。相変化モニタリング装置１では、受光部に全く光が届かない状態で０を示し、光量が相変化モニタリング装置１の許容上限に達した状態で、測定レンジの最大値（７０９３）を示す。
【００３０】
光ファイバ（４ａ，４ｂ）は、プラスチック製光ファイバコードを用いている。プラスチック製光ファイバは、石英ガラス製光ファイバと比べ通信距離では劣るが、低コストであり、取扱いが容易で加工しやすいからである。また、光ファイバコードとは光ファイバ素線をポリエチレンで被覆することにより、熱・薬品・屈曲などの光ファイバへのダメージに対して、物理的・化学的耐久性を付加したものである。
【００３１】
（光ファイバセンサの仕組みについて）
光は真空中を伝播している時、速度cが最大（秒速３０万ｋｍ）となっており、種々の媒体中を伝播する時の速度ｃｉはそれより小さくなる。この時、両者の比率ｎがその媒体の光の屈折率としてｎ＝ｃ／ｃｉと定義される。例えば、図３に示すように、入射光１８が屈折率ｎ１の媒体Ｇ中を伝搬しており、その境界面に達して、その向こう側に屈折率ｎ２の媒体Ｈがあるとする。この時、スネルの法則によってｎ１とｎ２の違いが小さいほど多くの光が境界面を超えて媒体Ｈ内に屈折光２０として侵入し、残った光が反射光１９として媒体Ｇ内を逆向きに伝播することが知られている。
この原理を利用し、相変化モニタリング装置１は、図４に示すように、プラスチック製光ファイバ（屈折率１．４９）の先端を斜めにカットした形状の光ファイバセンサ９を備える。
【００３２】
図４は、光ファイバセンサの模式図を示している。光ファイバ（４ａ，４ｂ）は、それぞれ４５°の角度でカットされ、背中合わせで接着されている。なお、光ファイバ（４ａ，４ｂ）の直径はいずれも１ｍｍである。
まず、光ファイバ４ａに光Ｌ１を入れると、光ファイバ４ａの端面に到達した光の一部は屈折してＬ２として光ファイバ４ａの外部へ出る。残りの光Ｌ３は反射して光ファイバ４ｂの方向へ進む。その一部が実際に光ファイバ４ｂ内部に入ってその端面に到達し、そこでは、光ファイバ４ａの端面で生じたものと同様の反射・屈折現象が生じる。この時、最終的に光ファイバ４ｂ内部を伝播して光センサに届くことになるＬ５の光強度は、ファイバ周辺の媒体の屈折率と光ファイバの屈折率の差に依存した量になる。すなわち、光ファイバのコアの屈折率は１．４９であり、センサ周りの物質の屈折率が１．４９に近いほど透過光であるＬ２及びＬ４は大きくなり、受光部に到達する光量は小さくなる。反対に、センサの周りの物質の屈折率が１．４９と離れるほどＬ２及びＬ４の大きさは小さくなり、受光部に到達する光量は大きくなる。したがって、かかる値をモニタリングすることによって、周辺に存在する媒質の種類やその状態に関する情報を読み取れることになる。以下では、光ファイバセンサを用いて物質が相変化する時の屈折率変化をモニタリングする。
【００３３】
ここで、実施例１の相変化モニタリング方法のフローについて説明する。図５は、相変化モニタリング方法のフロー図を示している。図５に示すように、まず、光ファイバセンサの先端部を、観測対象の物体内部に埋入する（ステップＳ０１）。次に、物質の初期状態における初期受光量を計測する（ステップＳ０２）。同じ物質を観測する場合でも、環境に応じて受光量は変化するため、初期受光量の絶対値は問題ではなく、時間が経過した際の受光量との相対的な数値の変化に着目して、相変化状態のモニタリングを行う。
次に、受光量が初期受光量から変動し始める変動開始時間を計測する（ステップＳ０３）。変動開始時間は、相変化の開始時期を判定するための重要な要素となる。最後に、受光量が定常状態になる変動終了時間及び定常受光量を計測する（ステップＳ０４）。定常状態になる時間を計測することで、例えば、液体から固体といったプロセスがいつ完了したかを判定することができる。また、定常受光量を計測することで、例えば、液体から固体といったプロセスが完了した状態であることを高精度で判定できる。
【００３４】
（水滴の蒸発について）
まず、机の上に水（温度が摂氏２０℃において屈折率１．３３）を一滴垂らし、光ファイバセンサ９の先端をその中に入れた例を示す。水がゆっくりと蒸発するにつれ、図４に示す反射光Ｌ５は、図６に示すように計測された。ファイバ先端に接している水が蒸発によって減少していく様子が正確に読み取れている。
【００３５】
（水への出し入れについて）
次に、光ファイバセンサ９を空気中（屈折率１．０００３）から水中へと繰り返し出し入れを行った場合について説明する。図７に示すように、センサが空気中にある時は光強度が６０００を超える値をとり、水中に入ると１０００を下回る値となり、その違いが明瞭に記録されていることが分かる。なお、この規模の明るさの変化は肉眼でも容易に視認できるレベルとなっている。
【００３６】
（空気、泡、水の区別について）
次に、空気、泡又は水の区別についてモニタリングした例を示す。まず、カップ内の水の上に洗剤で作った泡の層を用意した。この状態で光ファイバセンサ９を出し入れした結果を図８に示す。センサが泡の層内にある時に最も光強度が大きくなっており、全体としては空気、泡、水の３層の違いが読み取れていることが分かる。
【００３７】
（水の凍結・氷の融解について）
水が凍結又は氷が融解した時の光強度の変化について説明する。
１００ｃｃの水が入ったプラスチックカップに光ファイバセンサ９を設置し、約−３８℃のフリーザ内に放置し水が凍結する過程を観測した。その後、十分な時間をおいて、カップの中の水が完全に凍結したことを確認した後、約３０℃の保温庫に移して氷が融解する過程を観測した。凍結の際には、常温であった温度計をフリーザ内に設置し、温度計の温度変化を記録した。
【００３８】
図９は、水が凍結した場合の光強度の変化を示すグラフである。図９に示すように、光ファイバセンサ９を水中に入れた時の光強度は４０〜５０であった。しかし９５〜１００分の間に光強度が急激に上昇し８１５にまで上がった。これはこの時間の間にセンサの周りの水が凍結し氷に変化したことに伴って、屈折率が変化したからである。また、１００分が経過した後に光強度が不規則に変化している。この不規則な変化は光源によるものである。
【００３９】
図１０は、氷が融解した場合の光強度の変化を示すグラフである。図１０に示すように、１９分の時の光強度は７４０であったことに対して、２０分の時の光強度は４４であった。光強度が低下しているので、１９〜２０分の間にセンサの周りの氷が融解し水に変化したといえる。また２８〜２９分の間にさらに光強度が低下している。これはプラスチックカップ内部の氷がさらに融解したことに伴ってセンサが移動したことによる。
【実施例２】
【００４０】
（砂粒への水の滴下及び蒸発について）
シャーレに砂粒を撒き、光ファイバセンサ９の先端をその中に入れ、砂粒上に水を滴下して計測を行う。図１１は、砂粒上へ水を滴下した場合の光強度の変化を示したグラフである。図１１に示すように、水を滴下する前は、光強度は安定しているが、水一滴を滴下すると、急激に光強度が低下し、その後、水が蒸発するにつれて光強度は増加していることがわかる。また、さらに水数滴を滴下すると、急激に光強度が低下している。水数滴の滴下後には、水一滴の滴下後のような光強度の増加が発生していないのは、滴下した水の量が多く、水一滴の場合よりも蒸発のスピードが遅いからである。
以上より、砂粒があっても水があると光強度が小さくなり、乾燥すると光強度は大きくなることがわかる。すなわち、砂粒があっても、水の有無を光強度の変化から読み取ることが可能である。
【００４１】
（砂槽内での地盤凍結現象のモニタリングについて）
次に、砂層中の水が凍結した時に光強度がどのように変化するかを観測して、地盤の凍結のモニタリングについてのシミュレーションを行う。
図１２は、砂層中の水の凍結における光強度の計測イメージ図を示している。図１２に示すように、ビーカー１２の約半分の高さまで乾燥した標準砂１１を入れ、その下半分を水で飽和させた。ここで、乾燥した標準砂１１のみで構成される層を砂層１３とする。
支持棒１５に光ファイバ４を固定した上で、１つ目の光ファイバセンサ９ａを飽和領域１４内に設置し、もうひとつの光ファイバセンサ９ｂを乾燥している砂層１３内に設置し、これをフリーザに入れて−３０℃で凍結させた。
【００４２】
図１３は、地盤凍結現象のモニタリング結果を示すグラフであり、（１）は砂層水面下部の凍結過程、（２）は砂層水面上部の冷却過程を示している。図１２に示す飽和領域１４内にある光ファイバセンサ９ａのデータから、図１３（１）に示すように、光強度の初期値は４２であり、３７分頃までは４０〜４５の間で推移しているが、３７〜３８分に急激に５８へと増加し、その後、６２分頃までは、６０〜６８の間で推移している。その後、６２分頃に６７から１３３へと急激に増加し、８１分頃までは、１３３〜１３８の間で推移している。そして、８１分頃に１３６から２５６へと急激に増加し、１６０分までは、２３７〜２７５の間で推移している。
８１分頃から１６０分までは、１１５分に２３７、１４４分に２４９と、やや減少しているが、それ以外は、２５６〜２７５で安定しているため、定常状態であるといえる。なお、３７分頃及び６２分頃の段階的な増加は、ビーカー１２の外側から水が凍結することに伴って、光ファイバセンサ９ａの周囲の砂が動くことで光ファイバセンサ９ａと砂の位置関係が変化したためである。
氷の屈折率は１．３１程度であることが知られており、水（屈折率１．３３）の凍結によって光ファイバセンサ９ａに入る光は増えるため、３７分頃から約２０分の間隔で段階的に凍結現象が進み、光強度が２６０程度になった段階で光ファイバセンサ９ａ周辺は凍結プロセスが完了したことがわかる。
【００４３】
一方で、乾燥している砂層１３内に設置された光ファイバセンサ９ｂが捉えたデータでは、光強度は５６２〜６２７で推移しており、僅かな変動があるのみで、この部分は基本的に水分がほとんどないため、凍結現象は起きていないことがわかる。
【実施例３】
【００４４】
（セメントの室温での養生について）
セメントが水和反応により固化する過程での光強度を計測する。図１４は、セメントの室温での養生における光強度の計測イメージ図であり、（１）は実施サンプルＡ、（２）は実施サンプルＢを示している。図１４に示すように、本実施例では実施サンプルを２つ作成し、それぞれ異なる深さに光ファイバセンサ（９ｃ，９ｄ）を設置し光強度を計測する。実施サンプルＡは表面から１４ｍｍの位置に、実施サンプルＢは表面から７ｍｍの位置に設置している。
【００４５】
混合物１７は、セメント５０ｇと水２０ｍlから成り、プラスチックカップ１６に入れられ、十分に攪拌された後、支持棒１５に固定された光ファイバセンサ（９ｃ，９ｄ）が挿し込まれて、常温の暗所に放置される。なお、本実施例において、実施サンプル周りの温度は約１８℃である。なお、本実施例において使用するセメントはＬＯＣＴＩＴＥ製の超速乾セメントであり、セメントと水を５：２の割合で混ぜ合わせた後、温度２０℃において、約３〜１０分で固まり始める性質を有している。
【００４６】
図１５は、セメントの室温での養生における光強度の変化を示すグラフである。なお、養生とは、セメントを固化させるために適切な環境を与えて保護することをいう。図１５に示すように、実施サンプルＡの光強度の初期値は４０である。観測開始から１１分間、光強度は変わらなかったが、その後光強度の増加が始まっている。光強度は対数関数のような曲線を描いて増加している。
実施サンプルＢの光強度の初期値は４１である。実施サンプルＢについても観測開始から１０分間は光強度の変化はない。しかしながら、次の１分間で光強度が４１から２０６まで増加している。その後は、なだらかな増加傾向を示している。この光強度の増加はセメントの水和反応によるものである。水和反応の進行に伴って、光ファイバセンサ９周囲の水がセメントに取り込まれていき、セメントが凝固することで屈折率が変化する。実施サンプルＡと比較して、実施サンプルＢの光強度が開始１０分で大きく増加しているが、これは光ファイバセンサ９ｈを設置した位置が、光ファイバセンサ９ｇよりも表面に近いため、光ファイバセンサ９ｈの周囲のセメントの水和反応がより早く進んだからである。
【００４７】
（セメント凍結からの養生について）
水と混ぜ合わせたばかりのセメントをフリーザに入れ、その後常温の暗所で放置する。その間の光強度の変化について説明する。
まず、プラスチックカップにセメント１５ｇと水６ｍｌを入れ攪拌する。その後、セメント内に光ファイバセンサ９を設置し、セメントが固まる前に約−３０℃のフリーザ内にプラスチックカップを設置し、約２日間光強度を観測する。その後、十分にセメントが冷却されたことを確認し、約１８℃の暗所で更に２日間放置し光強度を観測する。
【００４８】
図１６は、セメント凍結過程における光強度の変化を示すグラフである。図１６に示すように、光強度の初期値は３５１である。光強度は３７分まで不規則な変化をしながら減少しているが、３７分から４４分の７分間に急激に増加している。増加後の４４分から６００分頃まで不規則な変化が生じていたが、その後は緩やかな増加傾向を示し、光強度は４８８まで増加した。６００分頃まで発生していた不規則な変化は外部光の影響によるものである。
凍結過程においてはセメントの水和反応はあまり進行しなかったということが判る。その理由は、光強度が図１５に示すような対数関数のようなカーブを描いておらず、光強度の急激な増加後は線形な単調増加であるからである。よって３７分からの急激な光強度の増加はセメント内の水が凍結したことによるものだと考えられる。
【００４９】
図１７は、セメント凍結後の養生過程における光強度の変化を示すグラフである。図１７に示すように、光強度の初期値は６０６である。観測開始から６５分まで光強度の増減が起きているが、６５分から１０２分まで定常状態が続いている。また１０２分から１０３分にかけて光強度の増加が起こり、その後は３２０分まで光強度は減少し続けている。３２０分頃からは緩やかな増加が始まっている。養生過程では３２０分頃まではセメント内の氷の融解が起こり、３２０分以降はセメントの水和反応が起こっていると考えられる。観測開始直後の不規則な変化は、凍結したセメントに熱が加えられたことで、セメントが融解し固定されていた光ファイバセンサ９が動いたことや、セメント内の水が融解したことでセメントが一定期間だけ液体状に戻ったことに起因している。３２０分以降の緩やかな光強度の増加は、図１５における実施サンプルＡのグラフに類似しているため、セメントの水和反応が進行しているといえる。なお、２５００分頃から始まった不規則な変化は外部光や光源の影響である。
【実施例４】
【００５０】
（接着剤の凝固について）
光ファイバセンサ９の先端に接着剤を垂らし、接着剤が凝固する過程の光強度の変化を観測する。本実施例で用いる接着剤はＣ〜Ｆの４種類である。接着剤Ｃはシアノアクリレート９０％以上の液状接着剤であり、接着剤Ｄはシアノアクリレート８０％以上のゼリー状接着剤であり、接着剤Ｅは酢酸ビニル樹脂５５％、水４５％の接着剤であり、接着剤Ｆはシリル化ウレタン樹脂系接着剤である。
【００５１】
【表１】
2019191061.tif 000003
【００５２】
図１８は、接着剤が凝固する過程の光強度の変化を示したグラフであり、（１）は接着剤Ｃ、（２）は接着剤Ｄ、（３）は接着剤Ｅ、（４）は接着剤Ｆの結果をそれぞれ示している。
図１８（１）に示すように、接着剤Ｃの光強度は、初期値の９２から９７分経過で１９９にまで増加している。その後、数値は定常状態にあるので、接着剤Ｃは９７分経過で完全に固まったといえる。図１８（２）に示すように、接着剤Ｄの光強度は初期値の１７４から７６分経過で１８４となっている。その後は、数値は定常状態となっているので７６分経過で完全に固まったといえる。
【００５３】
図１８（３）に示すように、接着剤Ｅの光強度の初期値は５２３である。接着剤Ｅの光強度は他の接着剤とは異なり、単調減少している。観測を続けていれば、光強度はさらに減少した可能性がある。図１８（４）に示すように、接着剤Ｆの光強度の初期値は２５である。３６２分経過で数値は４２となりその後定常状態になっている。よって、３６２分経過で完全に固まったといえる。
【００５４】
以上より、接着剤については、接着剤の成分によって固まると光強度が増加するものと、減少するものが存在することがわかる。すなわち、シアノアクリレートが用いられた接着剤や、シリル化ウレタン樹脂系接着剤においては、固まると光強度が増加するが、酢酸ビニル樹脂が用いられた接着剤では、固まると光強度が減少することがわかる。
【実施例５】
【００５５】
本実施例では、相変化モニタリング方法の他の実施形態について図１９を参照して説明する。
本実施例の相変化モニタリング方法のフローは、図１９に示すように、実施例１と同様に、まず、光ファイバセンサの先端部を、観測対象の物体内部に埋入する（ステップＳ１１）。次に、物質の初期状態における初期受光量を計測する（ステップＳ１２）。受光量が初期受光量から変動し始める変動開始時間を計測する（ステップＳ１３）。実施例１とは異なり、変動開始時間から任意の計測時点までの経過時間及び計測時点における受光量を計測する（ステップＳ１４）。ステップＳ１４において、任意の計測時点での物質の受光量を計測できるため、相変化が起こる途中のプロセスなどをリアルタイムで状態判定できる。
【実施例６】
【００５６】
本実施例では、相変化モニタリング方法の他の実施形態について図２０を参照して説明する。
本実施例の相変化モニタリング方法のフローは、図２０に示すように、実施例１や実施例５とは異なり、まず、事前に観測対象の物質の相変化状態と受光量との関係を示すデータを取得する（ステップＳ２１）。そして、光ファイバセンサの先端部を、観測対象の物体内部に埋入する（ステップＳ２２）。次に、物質の初期状態における初期受光量を計測する（ステップＳ２３）。受光量が初期受光量から変動し始める変動開始時間を計測する（ステップＳ２４）。そして、実施例５と同様に、変動開始時間から任意の計測時点までの経過時間及び計測時点における受光量を計測する（ステップＳ２５）。
本実施例の相変化モニタリング方法によれば、事前に取得したデータと実際の計測時点での受光量を照合しながら、相変化を判定することにより、より精度の高い相変化状態の判定が可能となる。なお、ステップＳ２１におけるデータ取得は、事前に観測対象の物質の相変化状態と受光量との関係を計測する方法でもよく、また、同様の構成の光ファイバセンサや物質に関するデータが予め記録された外部のデータベースから取得することでもよい。
【００５７】
（その他の実施例）
本発明における光ファイバセンサの先端の形状は、光ファイバを用いた送光路及び受光路の各端部が略並行に設けられた先端部で、全反射以外の少なくとも２回の反射により、送光路用光ファイバ内を導光してきた光が受光路用光ファイバ内に入り導光していくものであればよいので、例えば、以下に示すような構成でもよい。実施例では、各端部が略並行に設けられた先端部と記載しているが、当然のこととして、略並行には、並行に設けられた場合も含むものとする。
図２１は、その他の光ファイバセンサの実施形態の説明図を示している。図２１（１）に示す光ファイバセンサ９ｅは、光ファイバ（４ｃ，４ｄ）にプリズム２１が設けられている。図２１（２）に示す光ファイバセンサ９ｆは、先端部が角錐台形状を呈しており、端面に加工が施されていない光ファイバ４ｅと、先端部が、他方の光ファイバ４ｅを覆うように角錐台形状に形成された光ファイバ４ｆから成る。図２１（３）に示す光ファイバセンサ９ｇは、先端部が半球状を呈しており、端面に加工が施されていない光ファイバ４ｇと、先端部が、他方の光ファイバ４ｇを覆うように半球状に形成された光ファイバ４ｈから成る。
【産業上の利用可能性】
【００５８】
本発明は、コンクリートの固化プロセスの確認方法として有用である。
【符号の説明】
【００５９】
１              相変化モニタリング装置
２              データロガー
３              コンピュータ
４，４ａ〜４ｈ  光ファイバ
５，５ａ〜５ｄ  光源
６ａ〜６ｄ      受光部
７              観測対象物
８              接続ケーブル
９，９ａ〜９ｇ  光ファイバセンサ
１１            標準砂
１２            ビーカー
１３            砂層
１４            飽和領域
１５            支持棒
１６            プラスチックカップ
１７            混合物
１８            入射光
１９            反射光
２０            屈折光
２１            プリズム
３０            観測処理部
２００          受光量計測部
２０１          初期状態計測部
２０２          変動開始状態計測部
２０３          定常状態計測部
Ａ，Ｂ          実施サンプル
Ｃ〜Ｆ          接着剤
Ｇ，Ｈ          媒体
Ｌ              光
【図１】
2019191061.tif 000004
【図２】
2019191061.tif 000005
【図３】
2019191061.tif 000006
【図４】
2019191061.tif 000007
【図５】
2019191061.tif 000008
【図６】
2019191061.tif 000009
【図７】
2019191061.tif 000010
【図８】
2019191061.tif 000011
【図９】
2019191061.tif 000012
【図１０】
2019191061.tif 000013
【図１１】
2019191061.tif 000014
【図１２】
2019191061.tif 000015
【図１３】
2019191061.tif 000016
【図１４】
2019191061.tif 000017
【図１５】
2019191061.tif 000018
【図１６】
2019191061.tif 000019
【図１７】
2019191061.tif 000020
【図１８】
2019191061.tif 000021
【図１９】
2019191061.tif 000022
【図２０】
2019191061.tif 000023
【図２１】
2019191061.tif 000024